(57)【特許請求の範囲】
【請求項１】
ポリオレフィン系樹脂１００重量部に発泡剤として粒径が２０μｍ以上である炭酸水素ナトリウム５〜２０重量部及び架橋剤を添加混練し、得られた架橋性発泡性組成物をプレス圧５〜３０ｋｇ／ｃｍ２下、１５０〜１７０℃で加熱した後、除圧し、発泡体を生成させることを特徴とする架橋ポリオレフィン系発泡体の製造方法。
【請求項２】
ポリオレフィン系樹脂１００重量部に発泡剤として粒径が２０μｍ以上である炭酸水素ナトリウム５〜２０重量部及び架橋剤を添加混練し、得られた架橋性発泡性組成物をプレス圧５〜３０ｋｇ／ｃｍ２下、１５０〜１７０℃で加熱し、組成物中の発泡剤を部分的に分解させた状態で除圧して、中間発泡体を生成させる第一工程と、次いで、該中間発泡体を第一工程よりも２０℃以上低い温度で加熱して、未分解で残存する発泡剤を分解する第二工程からなることを特徴とする架橋ポリオレフィン系発泡体の製造方法。
【発明の詳細な説明】
【技術分野】
【０００１】
本発明は、低臭気で発泡後の収縮のない架橋ポリオレフィン系発泡体の製造方法に関するものである。
【背景技術】
【０００２】
ポリオレフィン系発泡体は、断熱性、緩衝性、耐候性、耐薬品性等の物性に優れ、緩衝材、目地材、雑貨等の各種用途に広く利用されている。
【０００３】
従来、ポリオレフィン系発泡体の製造に際しては、発泡剤として熱分解型の発泡剤が用いられ、その分解ガスによってポリオレフィン系樹脂を発泡させ発泡体を得ている。発泡剤としてはアゾジカルボンアミドが一般的であるが、その分解ガスに少量のアンモニアが含まれ、臭いの原因になっている。分解ガスが炭酸ガスと水蒸気のみで、アンモニアを含まない発泡剤として炭酸水素ナトリウムがあるが、発泡後に収縮が起きることが知られている。収縮を防止するために、アルカリ金属又はアルカリ土類金属の酸化物を添加する方法（特開２００７−２１７５０５号公報）や吸水性樹脂を添加する方法（特開２００７−２１７６３９号公報）が提案されている。
【先行技術文献】
【特許文献】
【０００４】
【特許文献１】特開２００７−２１７５０５号公報
【特許文献２】特開２００７−２１７６３９号公報
【発明の概要】
【発明が解決しようとする課題】
【０００５】
しかしながら、特許文献１記載の製造方法に使用するアルカリ金属又はアルカリ土類金属の酸化物は吸湿性が高いため、保存が難しく、発泡体にピンホールが発生しやすい。特許文献２記載の製造方法に使用する吸水性樹脂は、架橋を阻害して高倍率の発泡体を得るのが難しい。
【０００６】
本発明者らは、ポリオレフィン系樹脂に発泡剤、架橋剤、発泡助剤以外特別なものを添加せずに加熱、発泡させ、低臭気で発泡後の収縮のない架橋ポリオレフィン系発泡体を開発した。
【課題を解決するための手段】
【０００７】
前記目的を達成するため、本発明の第一の方法は、ポリオレフィン系樹脂１００重量部に発泡剤として炭酸水素ナトリウム５〜２０重量部、架橋剤を添加混練し、得られた架橋性発泡性組成物をプレス圧５〜３０ｋｇ／ｃｍ２下、１５０〜１７０℃で加熱した後、除圧し、発泡体を生成させることを特徴とする架橋ポリオレフィン系発泡体の製造方法である。
【０００８】
本発明の第二の方法は、ポリオレフィン系樹脂１００重量部に発泡剤として炭酸水素ナトリウム５〜２０重量部及び架橋剤を添加混練し、得られた架橋性発泡性組成物をプレス圧５〜３０ｋｇ／ｃｍ２下、１５０〜１７０℃で加熱し、組成物中の発泡剤を部分的に分解させた状態で除圧して、中間発泡体を生成させる第一工程と、次いで、該中間発泡体を第一工程よりも２０℃以上低い温度で加熱して、未分解で残存する発泡剤を分解する第二工程からなることを特徴とする架橋ポリオレフィン系発泡体の製造方法である。
【０００９】
本発明の製造方法において、発泡剤添加量は５〜２０重量部であることが好ましい。発泡剤の添加量が５重量部未満の場合は、発泡体が硬く従来の架橋ポリオレフィン系発泡体より緩衝性に劣る。２０重量部を超える場合は、発泡体の形状がいびつになるとともに気泡径もバラツキ、満足な発泡体が得られない。
【００１０】
本発明の製造方法において、炭酸水素ナトリウムの粒径が２０μｍ以上であることが好ましい。粒径が２０μｍ未満の場合は、気泡の保持力が低く、発泡後に収縮が起こってしまう。
【００１１】
本発明の第二の方法において、第二工程の加熱温度は第一工程の加熱温度より２０℃以上低いことが好ましい。第二工程の加熱温度が高いか同じ場合、発泡後に収縮が起こってしまう。
【発明の効果】
【００１２】
本発明の方法によれば、低臭気で発泡後の収縮のない架橋ポリオレフィン系発泡体が得られる。
【発明を実施するための最良の形態】
【００１３】
本発明でいうポリオレフィンとは、例えば、ポリエチレン、ポリプロピレン、エチレン−酢酸ビニル共重合体、ポリテトラフルオロエチレン、エチレン−プロピレン共重合体、ポリ−４−メチル−１−ペンテン、ポリビニルクロライド、ポリビニリデンクロライド、ポリビニリデンフルオライド、テトラフルオロエチレン、エチレン共重合体を挙げることができる。
【００１４】
本発明でいう発泡剤とは、加熱時に分解して炭酸ガスと水蒸気を発生する化合物をいい、特に炭酸水素ナトリウムが好ましい。
【００１５】
本発明でいう架橋剤とは、ポリエチレン系樹脂中において少なくともポリエチレン樹脂の流動開始温度以上の分解温度を有するものであって、加熱により分解され、遊離ラジカルを発生してその分子間もしくは分子内に架橋結合を生じせしめるラジカル発生剤であるところの有機過酸化物、例えばジクミルパーオキサイド、１，１−ジターシャリーブチルパーオキサイド、１，１−ジターシャリーブチルパーオキシー３，３，５−トリメチルシクロヘキサン、２，５−ジメチルー２，５−ジターシャリーブチルパーオキシヘキサン、２，５−ジメチルー２，５−ジターシャリーブチルパーオキシヘキシン、α、α―ジターシャリーブチルパーオキシイソプロピルベンゼン、ターシャリーブチルパーオキシケトン、ターシャリーブチルパーオキシベンゾエートなどがあるが、その時に使用される樹脂によって最適な有機過酸化物を選択しなければならない。
【００１６】
本発明において、発泡助剤を発泡剤の種類に応じて添加することができる。発泡助剤としては尿素を主成分とした化合物、酸化亜鉛、酸化鉛等の金属酸化物、サリチル酸、ステアリン酸等を主成分とする化合物、即ち高級脂肪酸あるいは高級脂肪酸の金属化合物などがある。
【００１７】
本発明においては、使用する組成物の物性の改良或いは価格の低下を目的として、架橋結合に著しい悪影響を与えない配合剤（充填剤）、例えば酸化亜鉛、酸化チタン、酸化カルシウム、酸化マグネシウム、酸化ケイ素等の金属酸化物、炭酸マグネシウム、炭酸カルシウム等の炭酸塩、あるいはパルプ等の繊維物質、又は各種染料、顔料並びに蛍光物質、その他常用の配合剤等を必要に応じて添加することができる。
【００１８】
次に、本発明の低臭気で発泡後の収縮のない架橋ポリオレフィン系発泡体の製造方法について説明する。
【００１９】
発明の第一の方法は、ポリオレフィン系樹脂１００重量部に粒径２０μｍ以上の炭酸水素ナトリウム５〜２０重量部、架橋剤、発泡助剤を添加し、これをミキシングロール、加圧式ニーダー、押出機等によって練和する。次いで、得られた発泡性架橋性組成物をプレス中の金型に充填し、一定時間５〜３０ｋｇ／ｃｍ２の圧力下で１５０〜１７０℃で加熱した後除圧し、発泡体を生成させる方法である。
【００２０】
発明の第二の方法は、ポリオレフィン系樹脂１００重量部に粒径２０μｍ以上の炭酸水素ナトリウム５〜２０重量部、架橋剤、発泡助剤を添加し、これをミキシングロール、加圧式ニーダー、押出機等によって練和し、得られた発泡性架橋性組成物をプレス中の金型に充填し、一定時間５〜３０ｋｇ／ｃｍ２の圧力下に１５０〜１７０℃で加熱して発泡剤を部分的に分解した後、除圧して中間発泡体を得る。
【００２１】
次いで、該中間発泡体を密閉系でない直方体型などの所望の形状の型内に入れ、プレスの温度よりも２０℃以上低い温度で所定時間加熱した後取り出して発泡体を生成させる方法である。
【００２２】
収縮の評価
本発明で得られた発泡体の収縮は、取り出した直後のサイズ（Ｌ０）と常温に１時間放置した後のサイズ（Ｌ１）を測定し、収縮率を下記の式にて算出し、−５％以下の場合、収縮なしと判定した。
収縮率＝（Ｌ１−Ｌ０）×１００／Ｌ０
【００２３】
臭気（アンモニア濃度）の評価
本発明で得られた発泡体のアンモニア濃度を下記の方法にて測定した。
発泡体０.２ｇを２００ｃｃのフラスコに入れ、８０℃のオーブン中に２時間放置した後取り出して放冷し、アンモニア検知管（株式会社ガステック製）にて測定した。アンモニア濃度１０ｐｐｍ以下を低臭気と判定した。
【実施例】
【００２４】
以下に、実施例及び比較例を挙げて、前記実施形態をさらに具体的に説明するが、本発明はこれらの実施例に限定されるものではない。
（実施例１〜１８及び比較例１〜１５）
まず、各実施例及び比較例で用いた架橋ポリオレフィン系発泡体の原料を以下に示す。
【００２５】
低密度ポリエチレン（商品名：ノバテックＬＦ４４１、密度０．９２４ｇ／ｃｍ３、メルトフローレート２．０ｇ／１０ｍｉｎ、三菱化学株式会社製）
発泡剤１：炭酸水素ナトリウム（商品名：セルボンＦＥ−５０７Ｒ、粒径２５〜３０μｍ、永和化成工業株式会社製）
発泡剤２：炭酸水素ナトリウム（商品名：セルボンＦＥ−５０７、粒径１０〜１５μｍ、永和化成工業株式会社製）
架橋剤１：ジクミルパーオキサイド（商品名：パークミルＤ、日本油脂株式会社製）
架橋剤２：ｎ−ブチル−４，４−ジ（ｔ−ブチルパーオキシ）バレエート（商品名：パーヘキサＶ−４０、日本油脂株式会社製）
【００２６】
表１〜表７において、架橋ポリオレフィン系発泡体の配合及び発泡条件を示す。
【００２７】
低密度ポリエチレンと発泡剤１，２、架橋剤１，２からなる組成物を１００℃のロールにて混練し、プレス内の金型（２４×１６０×１６０ｍｍ）に練和物を充填し、所定の圧力、温度で６０分間加熱した後除圧し、発泡体を得た。
得られた発泡体を放置して冷却し、収縮の有無を確認した。収縮しなかった発泡体は、見掛け密度とアンモニア濃度を測定した。それらの結果も表１、表２及び表３に示す。
【００２８】
【表１】
0005725957.tif 000002
【００２９】
【表２】
0005725957.tif 000003
【００３０】
【表３】
0005725957.tif 000004
【００３１】
表１、表２に示したように、実施例１〜９においては、収縮は見られず、アンモニア濃度も１０ｐｐｍ以下で、人間の鼻では感知できないほどの低濃度であった。
【００３２】
一方、比較例１〜７においては、発泡剤１の添加量が３重量部の比較例１は、発泡体が硬く従来の架橋ポリオレフィン系発泡体より緩衝性に劣っており、添加量が３０重量部の比較例２は、発泡体の形状がいびつで気泡径もバラツキ、満足な発泡体が得られなかった。また、プレス温度を１４０℃に変えた比較例５は、発泡倍率が低くて硬く、緩衝性に劣り、満足な発泡体が得られなかった。
【００３３】
プレス圧を３ｋｇ／ｃｍ２に変えた比較例３、４０ｋｇ／ｃｍ２に変えた比較例４及びプレス温度を１８０℃に変えた比較例６の発泡体は、冷却後収縮した。
【００３４】
発泡剤１を粒径１０〜１５μｍの発泡剤２に変えた比較例７は、発泡体が冷却後収縮した。
【００３５】
低密度ポリエチレンと発泡剤１，２、架橋剤１，２からなる組成物を１００℃のロールにて混練し、プレス内の金型（２４×１６０×１６０ｍｍ）に練和物を充填し、所定の温度、圧力で加熱する第一工程にて発泡性架橋組成物を成形した。
【００３６】
次いで、中間発泡体をプレス内の金型（６０×５００×５００ｍｍ）に入れ、所定の温度にて３０分間加熱して残存する発泡剤及び架橋剤を分解する第二工程の後冷却し、発泡体を得た。
得られた発泡体を放置して収縮の有無を確認した。収縮しなかった発泡体は、見掛け密度とアンモニア濃度を測定した。それらの結果を表４〜表７に示す。
【００３７】
【表４】
0005725957.tif 000005
【００３８】
【表５】
0005725957.tif 000006
【００３９】
【表６】
0005725957.tif 000007
【００４０】
【表７】
0005725957.tif 000008
【００４１】
表４、表５に示したように、実施例１０〜１８においては、収縮は見られず、アンモニア濃度も１０ｐｐｍ以下で、人間の鼻では感知できないほどの低濃度であった。
【００４２】
一方、比較例８〜１５において、第二工程温度を第一工程より１０℃低くした比較例８の発泡体は、冷却後収縮した。
【００４３】
発泡剤１の添加量が３重量部の比較例９は、発泡体が硬く従来の架橋ポリオレフィン系発泡体より緩衝性に劣っており、添加量が３０重量部の比較例１０は、発泡体の形状がいびつで気泡径もバラツキ、満足な発泡体が得られなかった。また、第一工程プレス圧を３ｋｇ／ｃｍ２に変えた比較例１１は、プレスからのバリが多く、発泡体が得られなかった。
【００４４】
第一工程プレス圧を４０ｋｇ／ｃｍ２に変えた比較例１２の発泡体は、冷却後収縮した。
【００４５】
第一工程温度を１４０℃に変えた比較例１３の発泡体は、発泡倍率が低くて硬く、緩衝性に劣り、満足な発泡体が得られなかった。
第一工程温度を１８０℃に変えた比較例１４の発泡体は、冷却後収縮した。
【００４６】
発泡剤１を発泡剤２に変えた比較例１５の発泡体は、冷却後収縮した。
【産業上の利用可能性】
【００４７】
以上のように、本発明の方法によれば、低臭気で発泡後の収縮のない架橋ポリオレフィン系発泡体を製造できる。本発明の方法によって製造された架橋ポリオレフィン系発泡体は、断熱性、緩衝性、耐候性、耐薬品性等の物性に優れ、緩衝材、目地材、雑貨等の各種用途に広く適用できる。